(57)【要約】【課題】ＬＮＧ用途の構造物などに適用可能な、肉厚が厚いインバー合金板で、等方的かつ１．５×１０-6／℃以下の低膨張特性および優れた平坦度を有するインバー合金板およびその製造方法を提供する。【解決手段】Ｌ方向（圧延方向）の線膨張係数αLおよびＴ方向（圧延方向と直角の板幅方向）の線膨張係数αTがいずれも１．５×１０-6／℃以下であり、かつ０．９５≦αL／αT≦１．０５を有する厚さ３ｍｍ以上で８０ｍｍ以下のインバー合金板である。線膨張係数は、２０〜−１７０℃の平均線膨張係数を意味する。圧延後６５０℃以上で５ｍｉｎ以上熱処理し、その後の冷却を６００℃から３００℃の温度範囲の冷却速度を１℃／ｓ以上とすることにより、製造できる。【選択図】なし【特許請求の範囲】
【請求項１】
Ｌ方向（圧延方向）の線膨張係数αLおよびＴ方向（圧延方向と直角の板幅方向）の線膨張係数αTがいずれも１．５×１０-6／℃以下であり、かつ０．９５≦αL／αT≦１．０５を有する厚さ３ｍｍ以上で８０ｍｍ以下のインバー合金板。
ここで線膨張係数は、２０〜−１７０℃の平均線膨張係数を意味する。
【請求項２】
２０００ｍｍあたりの平坦度５ｍｍ以下の平坦度を有する請求項１に記載のインバー合金板。
【請求項３】
前記インバー合金板の圧延後６５０℃以上で５ｍｉｎ以上熱処理し、その後の冷却において６００℃から３００℃の温度範囲の冷却速度を１℃／ｓ以上とすることを特徴とする請求項１または請求項２に記載のインバー合金板の製造方法。
【請求項４】
前記インバー合金板の０．２％耐力が、レベラー矯正前の０．２％耐力より３ＭＰａ以上、５０ＭＰａ以下の強度上昇となるようにレベラー矯正を行うことを特徴とする請求項３に記載のインバー合金板の製造方法。
【発明の詳細な説明】
【技術分野】
【０００１】
本発明は、インバー合金板とその製造方法に関係するものであって、構造物の変形防止や歩留りの向上などによる施工コストの低減に寄与するものである。
【背景技術】
【０００２】
低膨張合金はその熱膨張係数が鉄やニッケルに対して１／１０以下と著しく小さいことを特徴とする。低膨張合金には、インバー合金やスーパーインバー合金、ステンレスインバー合金、Ｆｅ−Ｐｄ合金などがあり、その中でも、Ｆｅに約３６質量％のＮｉを含有させたインバー合金が代表的である。以下、Ｆｅに約３６質量％のＮｉを含有させた合金を「インバー合金」と呼ぶ。
【０００３】
インバー合金を含むこれら低膨張合金の低膨張特性は、温度上昇による体積膨張と自発体積磁歪による体積収縮の相殺に起因している。例えばインバー合金においては、２００〜３００℃付近にあるキュリー点以下では、磁気ひずみによって収縮し熱膨張を打ち消すが、キュリー点直上で膨張率が急増することが知られている。
【０００４】
低膨張合金の用途としては、標準尺、計測機器、ガラス封着材料、シャドーマスク、ＩＣ用フレーム合金、金型、極低温環境の構造物などがある。極低温構造物の具体的な用途としては、インバー合金の場合にはＬＮＧ貯蔵容器や配管などが挙げられる。
【０００５】
天然ガスは気体状態よりも液化した方が貯蔵や輸送の勝手がよいことから、天然ガスを加圧によって液化してＬＮＧとして扱われる。液化過程で不純物が取り除かれることから、ＬＮＧは殆どメタンで構成されている。そのため、再度気化して使用する際、煤煙や硫黄酸化物などの大気汚染物質を殆ど排出しない。また、石炭や石油などの化石燃料に比べて二酸化炭素の排出量も少なく、クリーンなエネルギーとして需要がある。
【０００６】
ＬＮＧは約−１６４℃の沸点以下の温度域で扱われる。このような極低温環境の構造材料には、優れた低温靭性が必要であることから、面心立方構造を有する９％Ｎｉ鋼やアルミニウム合金、オーステナイト系ステンレス鋼、インバー合金などが用いられる。極低温環境用途の構造物では、熱応力による低温収縮を生じるため、構造物の変形防止を目的としてインバー合金に代表される低膨張合金が用いられる。
【０００７】
例えば、ＬＮＧ貯蔵容器には液密保持のためのメンブレンと呼ばれる内張にインバー合金が適用されている。ＳＵＳ３０４などのステンレス鋼製メンブレンには、低温収縮による熱応力の緩和のためにコルゲーションと呼ばれる人工のひだが設けられるが、低膨張合金の場合には必ずしもコルゲート構造は必要でなく、インバー合金の適用によって施工コストの削減が可能になる。
【０００８】
ＬＮＧ気化器の付属配管やＬＮＧ貯蔵容器周りの配管、海底トンネルやカルバート内の配管にもインバー合金が適用されている。非特許文献１によるとＬＮＧ配管材料にはしばしばＳＵＳ３０４Ｌが適用されるが、この場合には低温収縮による熱応力への措置として、直管とエルボ管から成るコの字型のループ配管を設けることで、熱応力の緩和が必要である。ＬＮＧ配管へのインバー合金の適用は、ループ配管の省略による施工コストの低減を可能にする。
【０００９】
インバー合金の低膨張特性は強い組成依存性を有しており、Ｎｉ量が３６質量％で極小値をとることが知られている。また、Ｃ，Ｓｉ，Ｍｎなどの不純物元素が膨張係数を増加させることで知られている。構造物の変形防止や製品品質の向上のためには、不純物元素を低減して低膨張化することが望ましい。一方で、不純物元素は材料強度などを制御するために添加する必要もあるため、一概に高純度化できない場合がある。合金元素の添加量は、低膨張特性や材料強度、製造性などとの兼ね合いで決定される。
【００１０】
発明者の一人は、冷間域以外の温度域における累積圧下率を制御することにより、室温以下の温度域で線膨張係数を１．５×１０-6／℃以下と小さくしつつ、高強度を図ったインバー合金板の製造方法を考案している（特許文献１）。
特許文献１では、インバー合金を低膨張化および高強度化する方法として、肉厚の薄いものでは冷間加工がしばしば用いられている一方、肉厚の厚い鋼板類において冷間加工を施すのは、製造方法的あるいは設備的に難しいと述べられている。
特許文献１では、圧延後の熱処理としてスプレー冷却が行われている。
【先行技術文献】
【特許文献】
【００１１】
【特許文献１】特開平１０−６０５２８号号公報
【非特許文献】
【００１２】
【非特許文献１】片山典彦著  溶接学会誌  第７３巻（２００４）第７号  ｐ１９
【発明の概要】
【発明が解決しようとする課題】
【００１３】
しかしながら、従来のインバー合金において、肉厚が厚くなると、Ｌ方向（圧延方向）の線膨張係数αLおよびＴ方向（圧延方向と直角の板幅方向）の線膨張係数αTの評価値では、その比αL／αTはおよそ０．６〜１．１で、膨張特性の異方性が認められる。歩留りの向上にはユーザーが方向性を考慮することなく材料を使用できることが望ましく、そのためには膨張特性は等方的であることが必要である。しかしながら、等方的な膨張特性を有するインバー合金板に関する知見は認められない。
【００１４】
本発明では、ＬＮＧ用途の構造物などに適用可能な、肉厚が厚いインバー合金板で、等方的かつ１．５×１０-6／℃以下の低膨張特性および優れた平坦度を有するインバー合金板およびその製造方法を提供することを課題とする。
【課題を解決するための手段】
【００１５】
本発明者らは上記課題を解決するために、種々の板厚のインバー合金において、圧延後の熱処理の有無、冷却速度、Ｌ方向とＴ方向の線膨張係数（αL、αT）およびその比（αL／αT）、レベラー矯正、平坦度の関係を調査した。
本発明では、板厚が３ｍｍ以上のインバー合金を対象とする。板厚３ｍｍ以上の厚肉のインバー合金において、低膨張特性と等方性の両方を同時に実現するのが難しくなるからである。
【００１６】
製造方法的あるいは設備的には空冷や浸漬水冷する余地もあるため、熱間圧延後に熱処理を行い、熱処理後に様々な冷却方法により製造したインバー合金の線膨張係数（αL、αT）を評価した。線膨張係数は、αL、αTともに、２０〜−１７０℃の平均線膨張係数を意味する。その結果、熱間圧延後に適切な条件で熱処理を行うことにより、膨張特性の等方性（αL／αT）の改善を見出す一方、冷却方法の違いは膨張特性の等方性（αL／αT）に影響しないことを発見した。さらに、熱処理後の冷却速度が大きいほど、αL、αTともに線膨張係数が小さくなり、冷却速度を１℃／ｓ以上に制御することで、αL、αTともに線膨張係数を１．５×１０-6／℃以下にできることを見出した。
【００１７】
また、実製品では冷却過程などで生じる鋼板の撓みをレベラー矯正する必要があるが、レベラー矯正をすると膨張特性の異方性が大きくなる傾向を発見し、等方的な膨張特性が得られるレベラー矯正の上限を見出した。加えて、レベラー矯正によって高強度化と優れた平坦度、更なる線膨張係数の低下を実現した。
【００１８】
これらの実験を通して、等方的かつ１．５×１０-6／℃以下の線膨張係数を有し、低膨張特性および優れた平坦度を有するインバー合金板が得られる製造条件範囲を明確にし、本発明の完成に至った。
【００１９】
圧延後の熱処理有無による線膨張係数の等方性を評価し、圧延後に適切な条件で熱処理を実施し回復させることで、Ｌ方向の線膨張係数αLとＴ方向の線膨張係数αTの比（αL／αT）が０．９５〜１．０５の範囲である等方的な線膨張係数のインバー合金厚板を得られることを見出した。
【００２０】
また、上記熱処理後の冷却条件について、３００〜６００℃区間の冷却速度と線膨張係数の関係性を評価し、冷却速度１℃／ｓ以上であれば、αL、αTのいずれも１．５×１０-6／℃以下の線膨張係数を有するインバー合金板を得られることを見出した。
【００２１】
板の平坦度を向上するため、レベラー矯正が用いられる。レベラー矯正の程度によっては、線膨張の等方性が失われる。レベラー矯正によって板の０．２％耐力は増加する。そして、矯正前後の０．２％耐力の差ΔＰＳが５０ＭＰａ以下であれば、Ｌ方向とＴ方向の線膨張係数の比（αL／αT）が０．９５〜１．０５の範囲である等方的な線膨張特性を有するインバー合金板を得られることを見出した。さらに、レベラー矯正によって優れた平坦度、更なる線膨張係数の低下を実現した。
【００２２】
すなわち、本発明の要旨とするところは以下の通りである。
（１）Ｌ方向（圧延方向）の線膨張係数αLおよびＴ方向（圧延方向と直角の板幅方向）の線膨張係数αTがいずれも１．５×１０-6／℃以下であり、かつ０．９５≦αL／αT≦１．０５を有する厚さ３ｍｍ以上で８０ｍｍ以下のインバー合金板。
ここで線膨張係数は、２０〜−１７０℃の平均線膨張係数を意味する。
（２）２０００ｍｍあたりの平坦度５ｍｍ以下の平坦度を有する（１）に記載のインバー合金板。
【００２３】
（３）前記インバー合金板の圧延後６５０℃以上で５ｍｉｎ以上熱処理し、その後の冷却において６００℃から３００℃の温度範囲の冷却速度を１℃／ｓ以上とすることを特徴とする（１）または（２）に記載のインバー合金板の製造方法。
（４）前記インバー合金板の０．２％耐力が、レベラー矯正前の０．２％耐力より３ＭＰａ以上、５０ＭＰａ以下の強度上昇となるようにレベラー矯正を行うことを特徴とする（３）に記載のインバー合金板の製造方法。
【発明の効果】
【００２４】
本発明により得られるインバー合金板は、等方的かつ１．５×１０-6／℃以下の膨張係数と優れた平坦度を有する。発明鋼は極低温環境の構造物などでの熱応力に起因した変形を防止することや、使用の際の歩留りを向上させることができ、施工コストの低下に寄与する。
【発明を実施するための形態】
【００２５】
《成分組成》
本発明で規定するインバー合金は、Ｆｅを主成分とし、Ｎｉを３５〜４０質量％含有する合金を意味する。Ｆｅ、Ｎｉ以外の化学組成は特に限定しないが、好ましくは、Ｎｉを３５〜４０質量％含有し、残部はＦｅ及び不純物とする。以下の記載で、％は質量％を意味する。
Ｎｉはインバー合金の膨張特性に最も影響する元素であり、３５〜４０％の添加で低膨張特性が得られる。より好ましくは３５．５〜３７％で、この組成範囲で膨張特性は極小になる。
【００２６】
一方、前述のように合金元素添加量は低膨張特性に影響するため、本発明における低膨張特性を実現するため、Ｆｅ、Ｎｉの他、以下に記載する元素を下記成分範囲で含有しても良い。
【００２７】
Ｃは膨張係数を増加させるため、好ましくは０．１％以下で、より好ましくは０．０４０％以下である。
【００２８】
ＳｉおよびＭｎは膨張係数を増加させるため、好ましくはそれぞれ１．０％以下である。より好ましくは、Ｓｉは０．３０％以下、Ｍｎは０．７０％以下である。
【００２９】
Ｐは凝固割れ感受性や溶接割れ感受性を著しく劣化させるため、好ましくは０．０２５％以下である。
【００３０】
Ｃｒは０．３％超の添加で膨張特性を著しく劣化させることから、好ましくは０．３％以下、より好ましくは０．１５％以下である。
【００３１】
ＭｏおよびＶは膨張特性を劣化させる元素であるため、好ましくはＭｏは０．５％以下、Ｖは０．０５％以下である。
【００３２】
Ａｌは０．０１％以上の添加で著しく熱間加工性を劣化させることから、好ましくは０．０１％以下である。
【００３３】
Ｓは溶製時に混入する不可避的不純物で、合金の熱間加工性を劣化させる。好ましくは０．００５％以下で、より好ましくは０．００１％以下である。
【００３４】
Ｎは不可避的不純物元素であり、合金の熱間加工性を劣化させる。好ましくは０．００５％以下である。
【００３５】
Ｂは膨張特性を劣化させる一方、合金の熱間加工性を改善する作用があるので、好ましくは０．００５％以下である。
【００３６】
Ｃｏは膨張係数を小さくする作用があるが経済性を損ねるため、好ましくは０．２５％以下とし、より好ましくは０．１％以下である。
【００３７】
本発明合金には不可避的不純物元素として、Ｏ，Ｂｅ，Ｃａ，Ｍｇ，Ｎｂ，Ｓｒ，Ｔｉ，Ｗ，Ｃｕ，Ｓｎ，Ｔｉ，Ｚｒ，Ｈｆ，Ｔａ，ＲＥＭ等も混入する場合が多く、好ましくはいずれも０．１％以下である。
【００３８】
《インバー合金板の板厚》
前述のとおり、本発明のインバー合金は、板厚が３ｍｍ以上のインバー合金を対象とする。板厚３ｍｍ以上の厚肉のインバー合金において、従来のインバー合金では膨張特性の異方性が大きくなることから、本発明を適用する効果が生まれるためである。一方、板厚の上限を８０ｍｍとする。板厚が８０ｍｍを超えると、本発明を適用しても低膨張特性を実現することが難しいためである。
【００３９】
《線膨張係数》
本発明では、Ｌ方向（圧延方向）の線膨張係数αLおよびＴ方向（圧延方向と直角の板幅方向）の線膨張係数αTを評価対象とする。ここで線膨張係数は、２０〜−１７０℃の平均線膨張係数を意味する。
本発明のインバー合金は、αL、αTのいずれも１．５×１０-6／℃以下であり、さらに０．９５≦αL／αT≦１．０５を満たすことを特徴とする。これにより、本発明のインバー合金は、膨張特性が等方的であり、同時に低膨張化も実現している。
【００４０】
《平坦度》
本発明の好ましいインバー合金はさらに、２０００ｍｍあたりの平坦度５ｍｍ以下の優れた平坦度を有する。平坦度の測定は、ＪＩＳ  Ｇ  ３１９３に則り、鋼板上側の面の任意の長さ２０００ｍｍについて、ひずみの最大値から鋼板の厚さを減じたものとする。
【００４１】
《インバー合金の製造方法》
以下、本発明のインバー合金の製造方法について説明する。まず第１に、等方的かつ低膨張となる線膨張係数を実現するための製造方法について説明する。
【００４２】
インバー合金は、通常行われる熱間圧延によって製造される。熱間圧延は、厚板圧延と連続熱延（ホットストリップ）のいずれを用いても良い。
本発明は、熱間圧延後に熱処理を施すことにより、等方的かつ低膨張となる線膨張係数を実現している。圧延後の熱処理によって膨張特性は等方的になる。０．９５≦αL／αT≦１．０５を満たす等方的な膨張特性を得るには、熱処理温度は６５０℃以上、好ましくは７００℃以上であり、より高温であるほど短時間で効果を得られる。また、熱処理時間は５ｍｉｎ以上、好ましくは１０ｍｉｎ以上であり、より長時間であるほど低温でも効果が得られる。等方的な膨張特性を得るためには圧延で導入されたひずみを回復・再結晶によって少なくすればよいので、熱処理温度および熱処理時間に上限は設けないが、高温での熱処理や長時間の熱処理は製造コストを増加させるとともに、表層のスケールが成長し表面性状の悪化や疵の原因になるため、熱処理温度は好ましくは１０００℃以下であり、熱処理温度は好ましくは６０分以下である。
【００４３】
圧延後の熱処理での３００〜６００℃の冷却速度は遅いほど線膨張係数は増加する。１．５×１０-6／℃以下の線膨張係数を得るために、冷却速度を１℃／ｓ以上とする。好ましくは２℃／ｓ以上であり、より好ましくは３℃／ｓ以上である。冷却方法は板厚に応じて空冷、強制空冷、油冷、水冷などから適宜選択できる。
【００４４】
第２に、優れた平坦度を実現するための製造方法について説明する。
平坦度を向上するためには、レベラー矯正を用いることができる。ただし、レベラー矯正の程度によっては、膨張特性の等方性が劣化してしまう。即ち、レベラー矯正の程度が大きくなるほど、板の平坦度が向上するが、膨張特性の等方性は劣化する。
Ｌ方向とＴ方向の線膨張係数の比（αL／αT）が０．９５〜１．０５である等方的な膨張特性を有し、かつ２０００ｍｍあたりの平坦度５ｍｍ以下の優れた平坦度を有するインバー合金板を得るために、レベラー矯正前後の０．２％耐力の差を３ＭＰａ以上、５０ＭＰａ以下とする。好ましくは５ＭＰａ以上、３０ＭＰａ以下である。３ＭＰａ未満であると上記の平坦度を満足できず、５０ＭＰａ超であると上記の等方的な膨張特性を満足できない。なお、レベラー矯正の程度を示す指標として、強度（０．２％耐力）の増加代で制御することは通常の製造方法で行われることである。
【実施例】
【００４５】
以下に実施例について記載する。表１にインバー合金の化学組成を示す。なお表１の成分Ｎｏ．Ｄは、ＦｅとＮｉ以外の成分は積極的に添加しておらず、不純物レベルにある。成分Ｎｏ．Ａ〜ＣのＣ、Ｓｉ、Ｍｎについては、意図的に成分を添加しているが、あくまで不純物としての含有量濃度が高い場合を想定して添加し、品質を評価したものである。
【００４６】
【表１】
2020190018.tif 000002
【００４７】
表１に記載の成分を含有するインバー合金を溶製して鋼片とし、熱間圧延、熱処理、酸洗の工程を経て厚さ４〜１００ｍｍのインバー合金板を製造した。熱間圧延として、厚板圧延を適用した。ストレート圧延とクロス圧延を適宜実施し、クロス圧延の場合、Ｌ方向はスラブ長手方向とした。得られたインバー合金板に７５０℃×１０分の熱処理を施し、熱処理後の冷却中の６００〜３００℃区間の冷却速度を０．４〜１２０℃／ｓに変化させた後、試料によってはレベラー矯正を実施した。
【００４８】
ここで、表２における製造条件の項目について説明する。表２において、冷却速度は熱処理後の冷却中の６００〜３００℃区間の冷却速度を示す。レベラー有無はレベラー矯正の実施有無を示す。αLおよびαTはそれぞれＬ方向とＴ方向の２０〜−１７０℃での平均線膨張係数を示し、その比をαL／αTと示す。平坦度は２０００ｍｍあたりの平坦度［ｍｍ］を示す。ΔＰＳはレベラー矯正後の０．２％耐力からレベラー矯正前の０．２％耐力を差し引いた値［ＭＰａ］を示す。
【００４９】
熱処理後の冷却速度は、板長さ中央の板厚中央に板端部より幅方向３０ｍｍのキリ孔を作製し、シース熱電対を挿入して測定した。
【００５０】
線膨張係数はＬ方向（圧延方向）とＴ方向（圧延方向に直角の板幅方向）それぞれについて、ｔ／４部から採取した２０ｍｍ×３ｍｍ角の試験片を用いて測定を行った。線膨張係数の測定はレーザー干渉法により−１７０〜２０℃で実施し、測定値をもとに平均線膨張係数を算出した。
【００５１】
平坦度はＪＩＳ  Ｇ  ３１９３に則り、鋼板上側の面の任意の長さ２０００ｍｍについて、ひずみの最大値から鋼板の厚さを減じたものを測定した。
【００５２】
レベラー矯正前後の０．２％耐力はＴ方向のｔ／４部から板厚３ｍｍの１３号Ｂ試験片を採取し、ＪＩＳ  Ｚ  ２２４１に準拠した引張試験から測定した。
【００５３】
【表２】
2020190018.tif 000003
【００５４】
製造条件および上記の結果をまとめて表２に示す。表２の備考欄に「発明例」と記載した本発明のインバー合金板は、等方的かつ低膨張となる線膨張係数であり、本発明が目的とする優れた特性を有することが明らかである。特に、本発明の好適条件でレベラー矯正を行った発明例は、平坦度が５ｍｍ以下の良好な平坦度を実現することができた。
【００５５】
比較例１４は熱処理の冷却速度が本発明範囲を外れ、線膨張係数が高い値となった。
比較例２０、２４は熱処理温度が低すぎ、比較例９は熱処理時間が短く、比較例１２、１５、２３、３１はレベラー矯正でのΔＰＳが大きすぎ、いずれもαL／αTが本発明範囲からはずれ、膨張特性の等方性が不十分であった。
比較例６は板厚と熱処理の冷却速度が本発明範囲を外れ、線膨張係数が高い値となった。
【産業上の利用可能性】
【００５６】
本発明によれば鋼の製造条件の範囲を規定することにより、０．９５≦αL／αT≦１．０５の等方的かつ１．５×１０-6／℃以下の線膨張係数および優れた平坦度を有するインバー合金板を提供することができる。本発明はＬＮＧ関連用途の構造部材に適しているが、その用途以外にも例えば極低温環境の構造物、配管類、輸送機器部品、貯蔵容器などの低温での熱応力による変形防止が重要な用途に広範囲に適用できるものである。さらに、等方的かつ低膨張となる線膨張係数を実現によって、製品品質と歩留りの向上に寄与する。